(57)【要約】【課題】劣触状態におけるＮＯｘ浄化能、及び新触状態におけるＨＣ浄化能の双方に優れる排ガス浄化触媒を提供する。【解決手段】パラジウム、水溶性アルカリ土類金属塩に由来するアルカリ土類金属、及び触媒担体粒子を含有する第１の触媒層、並びにロジウム、パラジウム、水不溶性アルカリ土類金属塩に由来するアルカリ土類金属、及び、及び触媒担体粒子を含有する第２の触媒層を有し、水溶性アルカリ土類金属塩に由来するアルカリ土類金属が、第１及び第２の触媒層中のパラジウム１モルに対して、１．０モル以上であり、かつ水不溶性アルカリ土類金属塩に由来するアルカリ土類金属が、第１及び第２の触媒層中のパラジウム１モルに対して、１．０モル以上である、排ガス浄化触媒。【選択図】なし【特許請求の範囲】
【請求項１】
パラジウム、水溶性アルカリ土類金属塩に由来するアルカリ土類金属、及び触媒担体粒子を含有する第１の触媒層、並びに
ロジウム、パラジウム、水不溶性アルカリ土類金属塩に由来するアルカリ土類金属、及び触媒担体粒子を含有する第２の触媒層
を有し、
前記水溶性アルカリ土類金属塩に由来するアルカリ土類金属が、前記第１及び第２の触媒層中のパラジウム１モルに対して、１．０モル以上であり、かつ
前記水不溶性アルカリ土類金属塩に由来するアルカリ土類金属が、前記第１及び第２の触媒層中のパラジウム原子１モルに対して、１．０モル以上である、
排ガス浄化触媒。
【請求項２】
前記第１の触媒層上に前記第２の触媒層を有する、請求項１に記載の排ガス浄化触媒。
【請求項３】
基材上に、前記第１及び第２の触媒層を有する、請求項１又は２に記載の排ガス浄化触媒。
【請求項４】
前記水溶性アルカリ土類金属塩に由来するアルカリ土類金属が、前記第１及び第２の触媒層中のパラジウム１モルに対して、３．０モル以下である、請求項１〜３のいずれか一項に記載の排ガス浄化触媒。
【請求項５】
前記第２の触媒層が、排ガス流れ方向に対して上流側の前段部と下流側の後段部とを有し、かつ
前記前段部に含有されるロジウムの濃度が、前記後段部に含有される貴金属の濃度よりも高い、
請求項１〜４のいずれか一項に記載の排ガス浄化触媒。
【請求項６】
パラジウム前駆体、及び水溶性アルカリ土類金属塩を含有する第１の塗工用組成物から第１の触媒層を形成すること、及び
ロジウム前駆体、パラジウム前駆体、及び水不溶性アルカリ土類金属塩を含有する第２の塗工用組成物から第２の触媒層を形成すること
を含み、
前記水溶性アルカリ土類金属塩のアルカリ土類金属が、前記第１及び第２の塗工用組成物中のパラジウム１モルに対して、１．０モル以上であり、かつ
前記水不溶性アルカリ土類金属塩のアルカリ土類金属が、前記第１及び第２の塗工用組成物中のパラジウム１モルに対して、１．０モル以上である、
排ガス浄化触媒の製造方法。
【請求項７】
前記第１の触媒層上に前記第２の触媒層を形成する、請求項６に記載の方法。
【請求項８】
基材上に、前記第１及び第２の触媒層を形成する、請求項６又は７に記載の方法。
【請求項９】
前記第１及び第２の塗工用組成物の少なくとも一方が触媒担体粒子を更に含有している、請求項６〜８のいずれか一項に記載の方法。
【発明の詳細な説明】
【技術分野】
【０００１】
本発明は、排ガス浄化触媒及びその製造方法に関する。
【背景技術】
【０００２】
自動車等の内燃機関から排出される排ガスを浄化するために、その目的に応じて種々の排ガス浄化触媒が使用されている。主要な排ガス浄化触媒としては、例えば、ロジウム（Ｒｈ）、パラジウム（Ｐｄ）、白金（Ｐｔ）等の白金族金属が金属酸化物担体粒子上に担持されている排ガス浄化触媒が使用されている。
【０００３】
排ガス中の浄化すべき成分としては、例えば、炭化水素（ＨＣ）、窒素酸化物（ＮＯｘ）等がある。ＨＣの浄化には酸化活性に優れるＰｄ及びＰｔが有効であり、ＮＯｘの浄化には還元活性に優れるＲｈが有効であることが知られている。したがって、排ガス浄化触媒では、これらを組み合わせて使用することが多い。
【０００４】
排ガス浄化触媒においては、浄化能の向上を図るために、助触媒成分を添加することが検討されている。例えば、特許文献１及び２には、それぞれ、助触媒としてバリウム（Ｂａ）を使用する排ガス浄化触媒が記載されている。
【０００５】
特許文献１は、基材上に、硫酸バリウムを含む下層と硫酸バリウムを含まない上層とから成る触媒コート層を備えたことを特徴とする排ガス浄化用三元触媒に関する（請求項１）。特許文献１の実施例を参照すると、硫酸バリウムを含む下層にはＰｄが含まれ、硫酸バリウムを含まない上層にはＲｈが含まれる。
【０００６】
特許文献２は、Ｒｈを担持した多孔質無機酸化物と、硫酸バリウム（ＢａＳＯ４）をアルミナに担持し又は担持せずに含有する排気ガス浄化用触媒であって、触媒層内でＲｈの少なくとも一部がＢａから独立して存在し、ＥＰＭＡ解析から求められるＲｈ−Ｂａ乖離率が１０％〜８０％であることを特徴とする排気ガス浄化用触媒に関する（請求項１）。この特許文献２は、排ガス浄化触媒における助触媒として硫酸バリウム由来のバリウムを使用する技術に関するが、比較例３及び４には、酢酸バリウムを出発塩とするＢａ担持アルミナ上にＲｈが担持された排ガス浄化触媒が記載されている。
【先行技術文献】
【特許文献】
【０００７】
【特許文献１】特開２０１０−１８８３０２号公報
【特許文献２】国際公開第２０１３／０６５４２１号
【発明の概要】
【発明が解決しようとする課題】
【０００８】
特許文献１及び２を含め、従来技術の排ガス浄化触媒においては、助触媒となるＢａ源として、酢酸バリウム又は硫酸バリウムを、それぞれ単独で使用する場合が多い。
【０００９】
しかし、本発明者らは、Ｂａ源として酢酸バリウムのみを使用すると、使用を経て触媒が劣化した状態（劣触状態）におけるＮＯｘ浄化能に劣ること、及びＢａ源として硫酸バリウムのみを使用すると、調製直後の新しい触媒の状態（新触状態）において、ＨＣ浄化能に劣ることを見いだした。
【００１０】
本発明は、従来触媒における上記の問題点を解決しようとしてなされたものである。したがって、本発明の課題は、劣触状態におけるＮＯｘ浄化能、及び新触状態におけるＨＣ浄化能の双方に優れる排ガス浄化触媒を提供することである。
【課題を解決するための手段】
【００１１】
上記課題を解決する本発明は、以下のとおりである。
【００１２】
［１］  パラジウム、水溶性アルカリ土類金属塩に由来するアルカリ土類金属、及び触媒担体粒子を含有する第１の触媒層、並びに
ロジウム、パラジウム、水不溶性アルカリ土類金属塩に由来するアルカリ土類金属、及び触媒担体粒子を含有する第２の触媒層
を有し、
前記水溶性アルカリ土類金属塩に由来するアルカリ土類金属が、前記第１及び第２の触媒層中のパラジウム１モルに対して、１．０モル以上であり、かつ
前記水不溶性アルカリ土類金属塩に由来するアルカリ土類金属が、前記第１及び第２の触媒層中のパラジウム原子１モルに対して、１．０モル以上である、
排ガス浄化触媒。
［２］  前記第１の触媒層上に前記第２の触媒層を有する、［１］に記載の排ガス浄化触媒。
［３］  基材上に、前記第１及び第２の触媒層を有する、［１］又は［２］に記載の排ガス浄化触媒。
［４］  前記水溶性アルカリ土類金属塩に由来するアルカリ土類金属が、前記第１及び第２の触媒層中のパラジウム１モルに対して、３．０モル以下である、［１］〜［３］のいずれか一項に記載の排ガス浄化触媒。
［５］  前記第２の触媒層が、排ガス流れ方向に対して上流側の前段部と下流側の後段部とを有し、かつ
前記前段部に含有されるロジウムの濃度が、前記後段部に含有される貴金属の濃度よりも高い、
［１］〜［４］のいずれか一項に記載の排ガス浄化触媒。
［６］  パラジウム前駆体、及び水溶性アルカリ土類金属塩を含有する第１の塗工用組成物から第１の触媒層を形成すること、及び
ロジウム前駆体、パラジウム前駆体、及び水不溶性アルカリ土類金属塩を含有する第２の塗工用組成物から第２の触媒層を形成すること
を含み、
前記水溶性アルカリ土類金属塩のアルカリ土類金属が、前記第１及び第２の塗工用組成物中のパラジウム１モルに対して、１．０モル以上であり、かつ
前記水不溶性アルカリ土類金属塩のアルカリ土類金属が、前記第１及び第２の塗工用組成物中のパラジウム１モルに対して、１．０モル以上である、
排ガス浄化触媒の製造方法。
［７］  前記第１の触媒層上に前記第２の触媒層を形成する、［６］に記載の方法。
［８］  基材上に、前記第１及び第２の触媒層を形成する、［６］又は［７］に記載の方法。
［９］  前記第１及び第２の塗工用組成物の少なくとも一方が触媒担体粒子を更に含有している、［６］〜［８］のいずれか一項に記載の方法。
【発明の効果】
【００１３】
本発明によれば、劣触状態におけるＮＯｘ浄化能、及び新触状態におけるＨＣ浄化能の双方に優れる排ガス浄化触媒が提供される。
【発明を実施するための形態】
【００１４】
＜排ガス浄化触媒＞
本発明の排ガス浄化触媒は、パラジウム、水溶性アルカリ土類金属塩に由来するアルカリ土類金属を含有する第１の触媒層、及び触媒担体粒子、並びにロジウム、パラジウム、水不溶性アルカリ土類金属塩に由来するアルカリ土類金属、及び触媒担体粒子を含有する第２の触媒層を有する。
【００１５】
この本願発明の排ガス浄化触媒では、水溶性アルカリ土類金属塩に由来するアルカリ土類金属が、第１及び第２の触媒層中のパラジウム１モルに対して、１．０モル以上であり、かつ水不溶性アルカリ土類金属塩に由来するアルカリ土類金属が、第１及び第２の触媒層中のパラジウム１モルに対して、１．０モル以上である。すなわち、本願発明の排ガス浄化触媒では、水溶性アルカリ土類金属塩に由来するアルカリ土類金属、及び水不溶性アルカリ土類金属塩に由来するアルカリ土類金属を、触媒層中のパラジウムに対して実質的な量で含有している。
【００１６】
排ガス浄化触媒におけるバリウム源として、酢酸バリウムを単独で使用する従来触媒が、劣触状態におけるＮＯｘ浄化能に劣り、また排ガス浄化触媒におけるバリウム源として、硫酸バリウムを単独で使用する従来触媒が、新触状態におけるＨＣ浄化能に劣る理由について、本発明者らは以下のように推察した。
【００１７】
バリウム、特に酸化バリウムの形のバリウムは、Ｐｄに電子供与してＰｄのＨＣ被毒を抑制するとともに、ＮＯｘを吸蔵し、吸蔵されたＮＯｘをＰｄによるＨＣの酸化の際の酸化剤として用いることを可能にする。したがって、バリウムは、ＨＣ浄化能及びＮＯｘ浄化能の双方に寄与すると考えられる。一方で、バリウムは、Ｒｈに電子供与してＲｈの酸化状態を安定化し、それによってＲｈが金属状態になること、特に排ガス雰囲気がリーンからリッチに切り替わった際にＲｈが金属状態になることを妨げるので、ＲｈによるＮＯｘの還元を妨げると考えられる。
【００１８】
バリウム源として酢酸バリウムのみを使用すると、酢酸バリウムは、水溶性であるため、触媒層中で高度に分散された状態で担持される。この酢酸バリウムは、焼成工程を経ると、大部分が酸化バリウムに変換される。したがって、例えば多層の触媒層を有する排ガス浄化触媒において、ＰｄとＲｈとを別の層に配置し、酢酸バリウムをＰｄ含有層にのみ含有させた場合であっても、触媒調製過程で酢酸バリウムが層間を移動して、Ｒｈ近傍に酸化バリウムが存在することとなる。
【００１９】
これに加えて、バリウム源として酢酸バリウムのみを使用すると、耐久過程を経たときに、バリウムの移動が更に顕著化し、Ｒｈの近傍に多くの酸化バリウムが高分散状態で存在することになる。このような状態では、酸化バリウムから電子が供与されてＲｈが酸化状態で安定化されるので、劣触状態におけるＮＯｘ浄化能が劣ることになると推察される。また、耐久過程を経ると、バリウムの移動によって、触媒層に存在するバリウムの量が不足することがある。
【００２０】
一方、バリウム源として硫酸バリウムのみを使用すると、硫酸バリウムは水不溶性であるため、触媒層中の分散性に劣る。更に、硫酸バリウムは、耐久過程を経た劣触状態では酸化バリウムまで完全分解されるものの、焼成工程を経ても炭酸バリウムとなるだけであり、酸化バリウムまで完全分解される割合は低い。したがって、バリウム源として硫酸バリウムのみを使用すると、新触状態において、Ｐｄ近傍に存在する酸化バリウムが不足し、それによって酸化バリウムからの電子供与を得られないＰｄが還元状態となってＨＣ被毒が生じ、またＰｄ近傍で吸蔵されるＮＯｘの量が不足して、新触状態のＨＣ浄化能に劣ることになると推察される。
【００２１】
このような現象を回避するため、本発明においては、アルカリ土類金属源として水溶性アルカリ土類金属塩及び水不溶性アルカリ土類金属塩の双方を用いている。
【００２２】
［第１の触媒層］
第１の触媒層は、パラジウム、水溶性アルカリ土類金属塩に由来するアルカリ土類金属、及び触媒担体粒子を含有する。
【００２３】
（貴金属）
第１の触媒層は、貴金属として、Ｐｄのみを含んでいてよく、Ｐｄとともに他の貴金属を含んでいてもよい。他の貴金属としては、例えば、Ｐｄ以外の白金族元素を挙げることができ、具体的には例えば、白金（Ｐｔ）、ルテニウム（Ｒｕ）、オスミウム（Ｏｓ）、及びイリジウム（Ｉｒ）から成る群から選択される１種以上であってよい。この第１の触媒層は、触媒調製工程において酸化バリウムとして高度に分散されることになる、水溶性アルカリ土類金属塩に由来するアルカリ土類金属を含有するから、Ｒｈを含有しないことが好ましい。
【００２４】
第１の触媒層におけるＰｄの濃度は、基材容量１Ｌ当たりの金属Ｐｄの質量として、例えば、０．５ｇ／Ｌ以上であってよく、例えば、５．０ｇ／Ｌ以下であってよい。
【００２５】
（水溶性アルカリ土類金属塩に由来するアルカリ土類金属）
本発明の排ガス浄化触媒の第１の触媒層におけるアルカリ土類金属としては、例えば、マグネシウム（Ｍｇ）、カルシウム（Ｃａ）、ストロンチウム（Ｓｒ）、バリウム（Ｂａ）等の酸化物、炭酸塩等を挙げることができ、より好ましくは酸化バリウム及び炭酸バリウムから選択される１種以上であり、更に好ましくは酸化バリウムである。
【００２６】
上記のようなアルカリ土類金属を与える水溶性アルカリ土類金属塩としては、水への溶解度が、５ｇ／１００ｍＬ以上、１０ｇ／１００ｍＬ以上、３０ｇ／１００ｍＬ以上、又は５０ｇ／１００ｍＬ以上であるアルカリ土類金属塩を挙げることができ、例えばアルカリ土類金属が例えばバリウムであるときには、例えば、酢酸バリウム、硝酸バリウム、塩化バリウム等を挙げることができる。
【００２７】
水溶性アルカリ土類金属塩に由来するアルカリ土類金属は、第１及び第２の触媒層中のパラジウム１モルに対して、１．０モル以上、又は１．５モル以上であってよく、また３．０以下、２．５以下、又は２．２以下であってよい。
【００２８】
（触媒担体粒子）
第１の触媒層は、触媒担体粒子を有しており、このような触媒担体粒子としては、例えば、金属酸化物担体粒子、例えばアルミニウム、ジルコニウム、セリウム、イットリウム、希土類元素等から成る群より選択される１種以上の金属の酸化物の粒子であってよい。
【００２９】
（任意的成分）
第１の触媒層は、上記の貴金属、水溶性アルカリ土類金属塩に由来するアルカリ土類金属、及び触媒担体粒子に加えて、任意的にその他の成分を含有していてもよい。
【００３０】
［第２の触媒層］
第２の触媒層は、ロジウム、パラジウム、水不溶性アルカリ土類金属塩に由来するアルカリ土類金属、及び触媒担体粒子を含有する。
【００３１】
（貴金属）
第２の触媒層は、貴金属として、Ｒｈ及びＰｄのみを含んでいてよく、Ｒｈ及びＰｄとともに他の貴金属を含んでいてもよい。他の貴金属としては、例えば、Ｒｈ及びＰｄ以外の白金族元素を挙げることができ、具体的には例えば、白金（Ｐｔ）、ルテニウム（Ｒｕ）、オスミウム（Ｏｓ）、及びイリジウム（Ｉｒ）から成る群から選択される１種以上であってよい。
【００３２】
第２の触媒層におけるＲｈの濃度は、基材容量１Ｌ当たりの金属Ｒｈの質量として、例えば、０．０５ｇ／Ｌ以上であってよく、例えば、１．０ｇ／Ｌ以下であってよい。
【００３３】
第２の触媒層におけるＰｄの濃度は、基材容量１Ｌ当たりの金属Ｐｄの質量として、例えば、１．０ｇ／Ｌ以上であってよく、例えば、１０．０ｇ／Ｌ以下であってよい。
【００３４】
（水不溶性アルカリ土類金属塩に由来するアルカリ土類金属）
本発明の排ガス浄化触媒の第２の触媒層におけるアルカリ土類金属としては、例えば、マグネシウム（Ｍｇ）、カルシウム（Ｃａ）、ストロンチウム（Ｓｒ）、バリウム（Ｂａ）等の酸化物、炭酸塩等を挙げることができ、より好ましくは酸化バリウム及び炭酸バリウムから選択される１種以上である。
【００３５】
上記のようなアルカリ土類金属を与える水不溶性アルカリ土類金属塩としては、水への溶解度が、１ｇ／１００ｍＬ以下、又は０．１ｇ／１００ｍＬ以下であるアルカリ土類金属塩を挙げることができ、例えばアルカリ土類金属が例えばバリウムであるときには、例えば、硫酸バリウム、炭酸バリウム、シュウ酸バリウム等を挙げることができる。
【００３６】
水不溶性アルカリ土類金属塩に由来するアルカリ土類金属は、第１及び第２の触媒層中のパラジウム１モルに対して、１．０モル以上、１．５モル以上、又は２．０モル以上であってよく、また１０．０以下、５．０以下、又は４．０以下であってよい。
【００３７】
また、第１の触媒層における水溶性アルカリ土類金属塩に由来するアルカリ土類金属、及び第２の触媒層における水不溶性アルカリ土類金属塩に由来するアルカリ土類金属の総量は、第１及び第２の触媒層中のパラジウム１モルに対して、４．５モル以上、４．８モル以上、５．０モル以上、５．２モル以上、又は５．４モル以上であってよく、また８．０モル以下、７．０モル以下、６．５モル以下、又は６．０モル以下であってよい。
【００３８】
（触媒担体粒子）
第１の触媒層は、触媒担体粒子を有しており、このような触媒担体粒子としては、例えば、金属酸化物担体粒子、例えばアルミニウム、ジルコニウム、セリウム、イットリウム、希土類元素等から成る群より選択される１種以上の金属の酸化物の粒子であってよい。
【００３９】
（任意的成分）
第２の触媒層は、上記の貴金属、水不溶性アルカリ土類金属塩に由来するアルカリ土類金属、及び触媒担体粒子に加えて、任意的にその他の成分を含有していてもよい。
【００４０】
［ゾーンコート構成］
第１及び第２の触媒層の少なくとも一方は、その全長にわたって同一の組成を有してもよいし、排ガス流れの上流側である前段部と、下流側である後段部とに２分して、両者の組成を異なるものとする、いわゆるゾーンコート構成としてもよい。
【００４１】
第１及び第２の触媒層の少なくとも一方をゾーンコート構成とする場合の両者の長さ比としては、前段部及び後段部の合計の長さに対する前段部の長さの割合として、例えば、５％以上、１０％以上、１５％以上、又は２０％以上とすることができ、例えば、７５％以下、５０％以下、４５％以下、又は４０％以下とすることができる。
【００４２】
第１及び第２の触媒層の少なくとも一方をゾーンコート構成とする場合、前段部及び後段部のうちの少なくとも１つが本発明の要件を充足していればよく、前段部及び後段部の双方が、本発明の要件を充足することが好ましい。なお、ゾーンコートの前段部に含有される貴金属、例えばロジウムの濃度は、後段部に含有される貴金属の濃度よりも高いことが貴金属の有効利用のために好ましいことがある。
【００４３】
［第１の触媒層及び第２の触媒層の位置］
本発明の排ガス浄化触媒における第１の触媒層及び第２の触媒層は、それぞれ、基材上に存在してもよいし、第１の触媒層及び第２の触媒層のうちのいずれか一層が基材を構成しており、触媒層を構成している基材の上に他の触媒層が存在していてもよい。本明細書においては、以下、基材が、第１の触媒層及び第２の触媒層とは別の材料として存在する場合と、第１の触媒層及び第２の触媒層のうちのいずれか一層が基材を構成している場合と、を包含して、「基材」の語を用いて参照する。
【００４４】
基材は、ハニカム基材であってよい。ハニカム基材の形状は、典型的には、略円柱状又は略多角柱状の外形を有し、軸方向に連通する多数のセルを有していてよい。
【００４５】
基材を構成する材料は、例えば、金属、セラミックス（例えばコージェライト）、金属酸化物粒子（例えば、アルミナ粒子、セリア粒子、ゼオライト粒子）等であってよい。
【００４６】
第１の触媒層及び第２の触媒層は、どちらが下層でどちらが上層であってもよい。しかしながら、第１の触媒層を下層とし、該第１の触媒層上に第２の触媒層を有する構成とすることが、より効率的な浄化能を発現する観点から、好ましい。この場合、基材上に、第１の触媒層及び第２の触媒層をこの順に有することができ、又は第１の触媒層が基材を構成し、この第１の触媒層を構成している基材上に第２の触媒層を有することができる。
【００４７】
＜排ガス浄化触媒の製造方法＞
上記のような本発明の排ガス浄化触媒は、パラジウム前駆体、水溶性アルカリ土類金属塩、及び触媒担体粒子を含有する第１の塗工用組成物から前記第１の触媒層を形成すること、及びロジウム前駆体、パラジウム前駆体、水不溶性アルカリ土類金属塩、及び触媒担体粒子を含有する第２の塗工用組成物から第２の触媒層を形成することを含む方法によって製造されてよい。
【００４８】
この本発明の方法において、水溶性及び水不溶性のアルカリ土類金属塩の種類及び量、貴金属の種類及び量、触媒層の構成等については、本発明の排ガス浄化触媒に関する記載を参照できる。
【００４９】
また、本発明の排ガス浄化触媒で用いられる第１及び第２の塗工用組成物は、本発明の排ガス浄化触媒に関して説明した触媒担体粒子を含有していても、含有していなくてもよい。
【００５０】
基材が、第１の触媒層及び第２の触媒層とは別の材料として存在する排ガス浄化触媒、すなわち基材上に第１の触媒層及び第２の触媒層を任意の順で有する排ガス浄化触媒は、例えば、基材に対して、第１及び第２の触媒層を任意の順で形成して、製造することができる。
【００５１】
第１の触媒層及び第２の触媒層のうちのいずれか一層が基材を構成している排ガス浄化触媒は、例えば、触媒担体粒子から構成された基材に対して、パラジウム前駆体、及び水不溶性アルカリ土類金属塩を含有する第１の塗工用組成物をコートして、パラジウム及びアルカリ土類金属を担持している第１の触媒層を形成した後、この触媒層に対して、ロジウム前駆体、パラジウム前駆体、及び水不溶性アルカリ土類金属塩に加えて、触媒担体粒子を更に含有する第２の塗工用組成物、すなわちスラリーの形態の第２の塗工用組成物をコートして、第２の触媒層を形成することによって、製造することができる。第１の触媒層の形成工程と第２の触媒層の形成工程とは逆の順で行ってもよいい。
【００５２】
以下、基材に対して、第１の触媒層及び第２の触媒層をこの順で形成する場合を例として、本発明の排ガス浄化触媒の製造方法について詳細に説明する。
【００５３】
［第１の触媒層の形成工程］
第１の触媒層の形成工程は、パラジウム前駆体、及び水溶性アルカリ土類金属塩を含有する第１の塗工用組成物を用いて、第１の触媒層を形成する工程である。具体的には、基材上に、第１の塗工用組成物を塗布し、次いで焼成することにより、第１の触媒層を形成することができる。
【００５４】
第１の塗工用組成物は、少なくとも、パラジウム前駆体、水溶性アルカリ土類金属塩、触媒担体粒子を含有する。第１の塗工用組成物は、上記以外に、バインダー等を含んでいてよい。
【００５５】
パラジウム前駆体としては、例えば、パラジウムを含む所望の貴金属の塩化物、硝酸塩、硫酸塩、ジケト鎖体等であってよい。金属酸化物担体は、所望の金属酸化物担体の粒子であってよい。バインダーとしては、例えば、ベーマイト等の永続的バインダー及び有機ポリマー等の一時的バインダーを例示することができる。組成物の媒体としては水が適当である。
【００５６】
第１の塗工用組成物の濃度は、形成すべき第１の触媒層の所望の膜厚に応じて、適宜に設定されてよい。
【００５７】
基材上への第１の塗工用組成物の塗布は、例えば、公知の浸漬法、押上げ法、吸引法等によって行ってよい。浸漬法は、基材を組成物中に浸漬することによって行うことができる。浸漬法における浸漬時間は任意であり、例えば１分以上２時間以下とすることができる。押上げ法は、基材のセル孔が鉛直方向となるように保持された基材の下側に配置した組成物を押し上げることによって、行うことができる。吸引法は、セル孔が鉛直方向となるように保持された基材の上側端又は下側端に組成物を配置し、反対側端から吸引することによって、行うことができる。
【００５８】
焼成は、例えば１００℃以上又は２００℃以上、例えば５００℃以下又は４００℃以下の温度において、例えば０．２５時間以上又は０．５時間以上、例えば３．０時間以下又は２．０時間以下の時間加熱する方法によることができる。
【００５９】
［第２の触媒層の形成工程］
第２の触媒層の形成工程は、上記第１の触媒層の形成工程によって形成された第１の触媒層上に、第２の塗工用組成物を塗布し、次いで焼成することにより、行うことができる。
【００６０】
第２の触媒層の形成工程は、上記第１の塗工用組成物の代わりに第２の塗工用組成物を用いる他は、上記第１の触媒層の形成工程と略同様にして行うことができる。
【００６１】
第２の塗工用組成物は、ロジウム前駆体を更に含む他は、上記第１の塗工用組成物と略同様であってよい。ロジウム前駆体としては、ロジウムの塩化物、硝酸塩、硫酸塩、ジケト鎖体等であってよい。
【実施例】
【００６２】
《実施例１、及び比較例１〜３》
〈実施例１〉
以下のように、実施例１の排ガス浄化触媒を作成し、それについて新触状態におけるＨＣ浄化能、及び劣触状態におけるＮＯｘ浄化能を評価した。
【００６３】
（基材）
基材としては、下記のセラミック製ハニカム基材を用いた。
セル数：  ９００ｃｐｓｉ（≒１４０セル／ｃｍ２）、
セル壁厚：  ２．５ｍｉｌ（≒０．０６ｍｍ）
セル形状：  スクエアセル
直径：  ９３ｍｍφ
長さ：  １０５ｍｍ
容量：  ０．７Ｌ
【００６４】
（塗工用スラリーの調製）
以下の成分を水に溶解又は分散させて、塗工用スラリーを調製した。
Ｐｄ前駆体：  硝酸パラジウム
Ｒｈ前駆体：  硝酸ロジウム
水溶性アルカリ土類金属塩：  酢酸バリウム
水不溶性アルカリ土類金属塩：  硫酸バリウム
アルミナ：  粒径３０ｎｍのアルミナ粒子
セリア−ジルコニア：  粒径１０ｎｍのセリア−ジルコニア粒子
【００６５】
塗工用スラリーは、第１の触媒層（下層）用、第２の触媒層前段部（上層前段部）用、及び第２の触媒層後段部（上層後段部）用の３種類を調製した。
【００６６】
（触媒の製造）
基材上に、各層形成用の塗工用スラリーを浸漬法によって塗布した後に焼成するサイクルを繰り返す手法により、所定の排ガス浄化触媒を製造した。第１の触媒層の塗工長さは１０５ｍｍ（ハニカム基材の全長と同じ）であり、第２の触媒層の塗工長さは、前段部３５ｍｍ及び後段部７０ｍｍとした。第１の触媒層の塗工はハニカム基材の全部を塗工用スラリー中に浸漬する手法により行った。第２の触媒層の前段部及び後段部の塗工は、第１の触媒層を形成したハニカム基材を、排ガス流れの上流側又は下流側から、それぞれ、所定の長さだけ塗工用スラリー中に浸漬する手法により行った。
【００６７】
実施例１の排ガス浄化触媒における第１の触媒層、第２の触媒層前段部、及び第２の触媒層後段部の組成は下記のとおりであった。
【００６８】
（第１の触媒層（下層））
パラジウム：  ０．４ｇ／基材−Ｌ
バリウム：  １０．０ｇ／基材−Ｌ（酢酸バリウムとして計算）
アルミナ：  ２０．０ｇ／基材−Ｌ
セリア−ジルコニア：  ７０．０ｇ／基材−Ｌ
【００６９】
（第２の触媒層前段部（上層前段部））
パラジウム：  ４．０ｇ／基材−Ｌ
ロジウム：  ０．１ｇ／基材−Ｌ
バリウム：  ５．０ｇ／基材−Ｌ（硫酸バリウムとして計算）
アルミナ：  ４０．０ｇ／基材−Ｌ
セリア−ジルコニア：  ６５．０ｇ／基材−Ｌ
【００７０】
（第２の触媒層後段部（上層後段部））
パラジウム：  １．５ｇ／基材−Ｌ
ロジウム：  ０．１ｇ／基材−Ｌ
バリウム：  ５．０ｇ／基材−Ｌ（硫酸バリウムとして計算）
アルミナ：  ４０．０ｇ／基材−Ｌ
セリア−ジルコニア：  ６５．０ｇ／基材−Ｌ
【００７１】
（新触状態におけるＨＣ浄化能評価）
上記で調製した触媒を、排気量０．７Ｌのエンジンを有する実車量に搭載し、ＪＣ０８Ｃモード法及びＪＣ０８Ｈモード法に準拠して、走行１ｋｍ当たりの非メタン炭化水素の排出量を測定した。
【００７２】
（劣触状態におけるＮＯｘ浄化能評価）
実施例１の触媒を、排気量４．６Ｌの実エンジンに装着し、触媒床温度を９５０℃として５０時間の劣化処理を行った。
【００７３】
上記劣化処理後の触媒を、排気量０．７Ｌのエンジンを有する実車量に搭載し、ＪＣ０８Ｃモード法及びＪＣ０８Ｈモード法に準拠して、走行１ｋｍ当たりのＮＯｘの排出量を測定した。
【００７４】
〈比較例１〉
硫酸バリウムと酢酸バリウムを入れ替えたこと、すなわち第１の触媒層を得るために硫酸バリウムを用い、かつ第２の触媒層を得るために酢酸バリウムを用いたことを除いて、実施例１と同様にして比較例１の排ガス浄化触媒を製造し、そして評価した。
【００７５】
〈比較例２〉
硫酸バリウムの代わりに酢酸バリウムを用いたこと、すなわち第１の触媒層及び第２の触媒層の両方を得るために酢酸バリウムを用いたことを除いて、実施例１と同様にして比較例２の排ガス浄化触媒を製造し、そして評価した。
【００７６】
〈比較例３〉
酢酸バリウムの代わりに硫酸バリウムを用いたこと、すなわち第１の触媒層及び第２の触媒層の両方を得るために硫酸バリウムを用いたことを除いて、実施例１と同様にして比較例３の排ガス浄化触媒を製造し、そして評価した。
【００７７】
実施例１、及び比較例１〜３の結果を、下記の表１に示す。なお、この表１では、バリウム濃度及びパラジウム濃度を基材１リットル当たりのモル数として示している。
【００７８】
【表１】
2018108556.tif 000002
【００７９】
この表１からは、実施例１では、新触状態におけるＨＣ浄化能、及び劣触状態におけるＮＯｘ浄化能の両方に優れていることが理解される。
【００８０】
これに対して、第１の触媒層を得るために硫酸バリウムを用い、かつ第２の触媒層を得るために酢酸バリウムを用いた比較例１の排ガス浄化触媒では、劣触状態におけるＮＯｘ浄化能が劣っていた。これは、酢酸バリウムに由来するバリウムが、ロジウムを有する第２の触媒層に存在していたために、このバリウムが耐久過程においてロジウムの近傍に移動し、それによってロジウムの活性が低下したことによると考えられる。
【００８１】
また、第１及び第２の触媒層の両方を得るために酢酸バリウムを用いた比較例２の排ガス浄化触媒では、劣触状態におけるＮＯｘ浄化能が劣っていた。これは、酢酸バリウムに由来するバリウムが、耐久によって、ロジウムを有する第２の触媒層に存在していたために、このバリウムが耐久過程においてロジウムの近傍に移動し、それによってロジウムの活性が低下したことによると考えられる。
【００８２】
また、第１及び第２の触媒層の両方を得るために硫酸バリウムを用いた比較例３の排ガス浄化触媒では、新触状態のＨＣ浄化能が劣っていた。これは、硫酸バリウムに由来するバリウムは焼成工程を経ても酸化バリウムまで分解される割合が低く、それによって新触状態において、パラジウム近傍に存在する酸化バリウムが不足し、それによってパラジウムのＨＣ被毒及びＮＯｘ吸蔵量の不足が生じたことによると考えられる。
【００８３】
《実施例２、及び比較例４》
〈実施例２〉
第１の触媒層、第２の触媒層前段部、及び第２の触媒層後段部の組成を下記のようにしたことを除いて実施例１と同様にして、実施例２の排ガス浄化触媒を作成し、それについて新触状態におけるＨＣ浄化能、及び劣触状態におけるＮＯｘ浄化能を評価した。
【００８４】
（第１の触媒層（下層））
パラジウム：  ０．１ｇ／基材−Ｌ
バリウム：  ５．０ｇ／基材−Ｌ（酢酸バリウムとして）
アルミナ：  ４０．０ｇ／基材−Ｌ
セリア−ジルコニア：  ３５．０ｇ／基材−Ｌ
【００８５】
（第２の触媒層前段部（上層前段部））
パラジウム：  １．４ｇ／基材−Ｌ
ロジウム：  ０．１ｇ／基材−Ｌ
バリウム：  ５．０ｇ／基材−Ｌ（硫酸バリウムとして）
アルミナ：  ３０．０ｇ／基材−Ｌ
セリア−ジルコニア：  ２５．０ｇ／基材−Ｌ
【００８６】
（第２の触媒層後段部（上層後段部））
パラジウム：  ０．８ｇ／基材−Ｌ
ロジウム：  ０．１ｇ／基材−Ｌ
バリウム：  ５．０ｇ／基材−Ｌ（硫酸バリウムとして）
アルミナ：  ３０．０ｇ／基材−Ｌ
セリア−ジルコニア：  ６０．０ｇ／基材−Ｌ
【００８７】
〈比較例４〉
第１の触媒層のバリウム担持量を１．０ｇ／基材−Ｌ（酢酸バリウムとして）にしたこと、すなわち第１の触媒層のバリウム担持量を５分の１にしたことを除いて、実施例２と同様にして比較例４の排ガス浄化触媒を製造し、そして評価した。
【００８８】
実施例２、及び比較例４の結果を、下記の表２に示す。なお、この表２では、バリウム濃度及びパラジウム濃度を基材１リットル当たりのモル数として示している。
【００８９】
【表２】
2018108556.tif 000003
【００９０】
この表２からは、実施例２では、新触状態におけるＨＣ浄化能、及び劣触状態におけるＮＯｘ浄化能の両方に優れていることが理解される。
【００９１】
これに対して、第１の触媒層を得るために酢酸バリウムの量が極端に少なかった比較例４の排ガス浄化触媒では、新触状態におけるＨＣ浄化能が劣っていた。これは、新触状態において、Ｐｄ近傍に存在する酸化バリウムが不足し、それによってＰｄのＨＣ被毒及びＮＯｘ吸蔵量の不足が生じたことによると考えられる。
【００９２】
《実施例３〜８、及び比較例５〜６》
〈実施例３〉
第１の触媒層、第２の触媒層前段部、及び第２の触媒層後段部の組成を下記のようにしたことを除いて実施例１と同様にして、実施例３の排ガス浄化触媒を作成し、それについて新触状態におけるＨＣ浄化能、及び劣触状態におけるＮＯｘ浄化能を評価した。
【００９３】
（第１の触媒層（下層））
パラジウム：  ０．１ｇ／基材−Ｌ
バリウム：  ５．０ｇ／基材−Ｌ（酢酸バリウムとして）
アルミナ：  ４０．０ｇ／基材−Ｌ
セリア−ジルコニア：  ３５．０ｇ／基材−Ｌ
【００９４】
（第２の触媒層前段部（上層前段部））
パラジウム：  １．４ｇ／基材−Ｌ
ロジウム：  ０．１ｇ／基材−Ｌ
バリウム：  ５．０ｇ／基材−Ｌ（硫酸バリウムとして）
アルミナ：  ３０．０ｇ／基材−Ｌ
セリア−ジルコニア：  ２５．０ｇ／基材−Ｌ
【００９５】
（第２の触媒層後段部（上層後段部））
パラジウム：  ０．８ｇ／基材−Ｌ
ロジウム：  ０．１ｇ／基材−Ｌ
バリウム：  ５．０ｇ／基材−Ｌ（硫酸バリウムとして）
アルミナ：  ３０．０ｇ／基材−Ｌ
セリア−ジルコニア：  ６０．０ｇ／基材−Ｌ
【００９６】
〈実施例４〜６及び比較例５〉
下層に用いるバリウムの量を、５．０ｇ／基材−Ｌ（酢酸バリウムとして）から、それぞれ４．０ｇ、３．０ｇ、２．０ｇ、及び１．０ｇ／基材−Ｌ（硫酸バリウムとして）に変更したことを除いて、実施例３と同様にして、実施例４〜６及び比較例５の排ガス浄化触媒を製造し、そして評価した。
【００９７】
実施例３〜６及び比較例５の結果を、下記の表３に示す。なお、この表３では、バリウム濃度及びパラジウム濃度を基材１リットル当たりのモル数として示している。
【００９８】
【表３】
2018108556.tif 000004
【００９９】
この表３からは、実施例３〜６では、新触状態におけるＨＣ浄化能、及び劣触状態におけるＮＯｘ浄化能の両方に優れていることが理解される。
【０１００】
これに対して、第１の触媒層を得るために酢酸バリウムの量が極端に少なかった比較例５の排ガス浄化触媒では、新触状態におけるＨＣ浄化能が劣っていた。これは、新触状態において、パラジウム近傍に存在する酸化バリウムが不足し、それによってパラジウムのＨＣ被毒及びＮＯｘ吸蔵量の不足が生じたことによると考えられる。
【０１０１】
《実施例４、及び７〜８、並びに比較例６》
〈実施例７〜９及び比較例６〉
第２の触媒層に用いるバリウムの量を、５．０ｇ／基材−Ｌ（硫酸バリウムとして）から、それぞれ４．０ｇ、３．０ｇ、２．０ｇ、及び１．０ｇ／基材−Ｌ（硫酸バリウムとして）に変更したことを除いて、実施例４と同様にして、実施例７〜８、及び比較例６の排ガス浄化触媒を製造し、そして評価した。
【０１０２】
実施例４、及び７〜９、並びに比較例６の結果を、下記の表４に示す。なお、この表４では、バリウム濃度及びパラジウム濃度を基材１リットル当たりのモル数として示している。
【０１０３】
【表４】
2018108556.tif 000005
【０１０４】
この表４からは、実施例４、及び７〜９では、新触状態におけるＨＣ浄化能、及び劣触状態におけるＮＯｘ浄化能の両方に優れていることが理解される。
【０１０５】
これに対して、第２の触媒層を得るために硫酸バリウムの量が極端に少なかった比較例６の排ガス浄化触媒では、劣触状態におけるＮＯｘ浄化能が劣っていた。これは、これは、
酢酸バリウムに由来するバリウムが、耐久によって移動し、それによって第１及び第２の触媒層中に存在するバリウムの絶対量が不足したことによると考えられる。